Film thermoformable orienté biaxialement, comprenant une couche présentant une épaisseur comprise entre 4 µm et 20 µm, ladite couche comprenant : au moins un composant P1 ; et au moins un polyéthylène téréphtalate P2 ; ledit composant P1 étant choisi parmi les copolyesters P1I, P1C, P1F et leurs mélanges : P1I comprenant les unités monomériques suivantes : P1C comprenant les unités monomériques suivantes : P1F comprenant les unités monomériques suivantes : dans lesquelles chaque occurrence de représente une liaison vers une autre unité monomérique, la proportion totale d’unités IPA, FDCA et CHDM, par rapport au nombre total d’unités monomériques du composantP1 et du polyéthylène téréphtalate P2, étant comprise entre 3% molaire et 40% molaire. Film thermoformable selon la revendication 1, caractérisée en ce que ledit composant P1 est choisi parmi les copolyesters P1I et P1C, et leurs mélanges, la proportion totale d’unités IPA et CHDM, par rapport au nombre total d’unités monomériques du composant P1 et du polyéthylène téréphtalate P2, étant comprise entre 3% molaire et 20% molaire. Film thermoformable selon la revendication 1, caractérisée en ce que ledit composant P1 est le copolyester P1I, la proportion totale d’unités IPA, par rapport au nombre total d’unités monomériques du composant P1 et du polyéthylène téréphtalate P2, étant comprise entre 3% molaire et 13,5% molaire. Film thermoformable selon la revendication 1, caractérisée en ce que ledit composant P1 est le copolyester P1C, la proportion totale d’unités CHDM, par rapport au nombre total d’unités monomériques du composant P1 et du polyéthylène téréphtalate P2, étant comprise entre 4% molaire et 19% molaire. Film thermoformable selon la revendication 1, caractérisée en ce que ledit au moins un composant P1 est choisi parmi les copolyesters P1I, P1C, P1F et leurs mélanges : P1I comprenant les unités monomériques suivantes : la proportion d’unités IPA étant comprise entre 7,5 % et 17,5 % en mole par rapport au nombre total de moles d’unité IPA et TA dans le copolyester P1I, P1C comprenant les unités monomériques suivantes : la proportion d’unités CHDM étant comprise entre 10 % et 25 % en mole par rapport au nombre total de moles d’unité CHDM et EG dans le copolyester P1C, P1F comprenant les unités monomériques suivantes : dans lesquelles chaque occurrence de représente une liaison vers une autre unité monomérique, et en ce que la proportion de P1 est comprise entre 40 % en poids et 75% en poids, et la proportion de P2 est comprise entre 25 % en poids et 60% en poids. Film thermoformable selon l’une quelconque des revendications 1 à 5, caractérisé en ce que ladite couche contient des particules inorganiques présentant une taille comprise entre 1,5 µm et 6 µm. Film thermoformable selon la revendication 6, caractérisé en ce que ladite couche comprend en outre un polyéthylène téréphtalate P3, comprenant entre 150 ppm en poids et 14 000 ppm en poids desdites particules inorganiques. Film thermoformable selon l’une quelconque des revendications 1 à 7, caractérisé en ce qu’il comporte une seule couche. Film thermoformable selon l’une des quelconque revendications 1 à 8, caractérisé en ce qu’il comporte un revêtement d’enduction à base d’acrylique ou de polyuréthane. Film thermoformable selon l’une quelconque des revendications 1 à 9, caractérisé en ce que P2 est un polyéthylène téréphtalate (PET) vierge, un polyéthylène téréphtalate (PET) recyclé ou leurs mélanges. Procédé de fabrication du film selon l’une quelconque des revendications précédentes, comprenant les étapes successives suivantes : E1 : extrusion et trempe sur un tambour de coulé d’un mélange de copolyester P1 et de polyéthylène téréphthalate P2 pour former un film, E2 : étirage transversal et longitudinal du film obtenu à l’issue de l’étape E1, l’étirage transversal pouvant être effectué avant ou après l’étirage longitudinal, l’étirage longitudinal est réalisé de préférence à une température comprise entre 70°C et 120°C et l’étirage transversal est réalisé de préférence à une température comprise entre 90°C et 120°C, E3 : une étape de thermofixation, préférentiellement à une température comprise entre 170°C et 230°C, optionnellement une étape d’enduction, ladite étape d’enduction pouvant être réalisé entre les étapes E1 et E2 ou pendant l’étape E2 entre l’étirage transversal et l’étirage longitudinal. Emballage alimentaire comprenant le film selon l’une des revendications 1 à 10.